ЗАГОТОВКА МОНЕТЫ И СПОСОБ ЕЕ ИЗГОТОВЛЕНИЯ

1. Заготовка монеты, содержащая сердечник из железного материал, который снабжен никелевым слоем, отличающая тем, что никелевый слой (2) на поверхности содержит легирующую примесь (3) по меньшей мере одного металла из группы таких металлов, как медь, серебро, цинк, олово.
2. Заготовка монеты по п. 1, отличающаяся тем, что легирующая примесь (3) металла в никелевом слое (2) имеет толщину проникновения от 0,5 до 10 мкм.
3. Заготовка монеты по п. 1 или 2, отличающаяся тем, что легирующая примесь (3) металла в никелевом слое (2) постоянно уменьшается с увеличением расстояния от поверхности никелевого слоя (2).
4. Заготовка монеты по п. 1, отличающаяся тем, что никелевый спой (2) легирован примесью меди и легирующая примесь меди на поверхности никелевого слоя (2) имеет концентрацию от 18 до 65-процентного массового содержания.
5. Заготовка монеты по п. 1, отличающаяся тем, что никелевый слой (2) легирован только серебром.
6. Способ изготовления заготовки для монеты с сердечником из железного материала, на который нанесен никелевый слой, отличающийся тем, что на никелевый слой наносят металлический слой толщиной от 0, 5 мкм до 10 мкм из группы, которая состоит из меди, серебра, цинка и олова, и металлический слой затем посредством термической обработки заготовки монеты преобразуют в легирующую примесь близких к поверхности областей никелевого слоя.
7. Способ по п. 6, отличающийся тем, что термическую обработку осуществляют при 400-1200°C в защитной среде, которая представляет собой инертную среду.
8. Способ по п. 6 или 7, отличающийся тем, что длительность термической обработки составляет 0,5-2 ч.
9. Способ по п. 6, отличающийся тем, что никелевый слой (2) легируют только серебром.